"三員環状のオキシラン化合物Aを主成分とし、さらに、二個以上の酸素原子を有する四員環以上の環状化合物Bを含有する、実質的に有機溶剤を含有せず、23°Cにおける測定粘度が1~1500mPasであることを特徴とする光重合性組成物。前記三員環状のオキシラン化合物A100重量部に対して、二個以上の酸素原子を有する四員環以上の環状化合物Bを0.5~60重量部含有することを特徴とする請求項1記載の光重合性組成物。二個以上の酸素原子を有する四員環以上の環状化合物Bが、ラクトン環、カーボネート環、ジオキソラン環、ジオキサン環の少なくともいずれか1種の環状構造を有することを特徴とする請求項1または2記載の光重合性組成物。三員環状のオキシラン化合物Aが、芳香環を有する化合物a-1を含有することを特徴とする請求項1~3いずれか記載の光重合性組成物。三員環状のオキシラン化合物Aが、三員環状のオキシラン環を二個以上有する化合物a-2を含有することを特徴とする請求項1~4いずれか記載の光重合性組成物。請求項1~5のいずれか記載の光重合性組成物に光重合開始剤を含有することを特徴とする光重合性組成物。光重合開始剤が、光照射によって酸性活性種を発生するAB-で表される塩であって、この陽イオンAが、芳香族ヨードニウムイオンおよび芳香族スルホニウムイオンからなる群より選ばれる請求項6記載の光重合性組成物。請求項1~7のいずれかに記載の光重合性組成物を用いて、光学フィルムを接着してなることを特徴とする積層体。請求項1~7のいずれかに記載の光重合性組成物を用いてポリビニルアルコール系偏光子の片面または両面に保護フィルムを接着してなることを特徴とする偏光板。前記偏光板の保護フィルムの少なくとも1つがアセチルセルロース系フィルムまたはノルボルネン系フィルム,アクリル系フィルム,ポリカーボネート系フィルムであることを特徴とする請求項9記載の偏光板。本発明は、優れた耐熱性、耐湿性、熱的寸法安定性、耐候性等を有する新規な光重合性組成物であって、各種光学フィルムの貼り合わせにおいて、概光重合性組成物を使用した光硬化性接着剤を使用する事によって、各種光学フィルムの種類を問わず、簡便かつ強固に接着でき、有機溶剤を実質的に含まず、低粘度で薄膜塗工性に優れる光硬化性接着剤、及びそれを用いて、従来の偏光板に比して打抜き加工性及び湿熱耐久性に優れた偏光板を提供することを目的とする。本発明者らは前記課題を解決すべく鋭意検討を重ねた結果、以下に示す光重合性組成物により前記目標達成できることを見出し、更に光硬化性接着性組成物により本発明を完成するに至った。すなわち、本発明は、三員環状のオキシラン化合物Aを主成分とし、さらに、二個以上の酸素原子を有する四員環以上の環状化合物B、を含有する、実質的に有機溶剤を含有せず、23°Cにおける測定粘度が1~1500mPasであることを特徴とする光重合性組成物に関する。また、本発明は、前記主成分である三員環状のオキシラン化合物A100重量部に対して、二個以上の酸素原子を有する四員環以上の環状化合物Bを0.5~60重量部含有することを特徴とする上記光重合性組成物に関する。また、本発明は、二個以上の酸素原子を有する四員環以上の環状化合物Bが、ラクトン環、カーボネート環、ジオキソラン環、ジオキサン環の少なくともいずれか1種の環状構造を有することを特徴とする上記光重合性組成物に関する。また、本発明は、三員環状のオキシラン化合物Aが、芳香環を有する化合物a-1を含有することを特徴とする上記光重合性組成物に関する。また、本発明は、三員環状のオキシラン化合物Aが、三員環状のオキシラン環を二個以上有する化合物a-2を含有することを特徴とする上記光重合性組成物に関する。また、本発明は、上記光重合性組成物に光重合開始剤を含有することを特徴とする光重合性組成物に関する。また、本発明は、光重合開始剤が、光照射によって酸性活性種を発生するAB-で表される塩であって、この陽イオンAが、芳香族ヨードニウムイオンおよび芳香族スルホニウムイオンからなる群より選ばれる上記光重合性組成物に関する。また、本発明は、上記光重合性組成物を用いて、光学フィルムを接着してなることを特徴とする積層体に関する。また、本発明は、上記光重合性組成物を用いてポリビニルアルコール系偏光子の片面または両面に保護フィルムを接着してなることを特徴とする偏光板に関する。また、本発明は、前記偏光板の保護フィルムの少なくとも1つがアセチルセルロース系フィルムまたはノルボルネン系フィルム,アクリル系フィルム,ポリカーボネート系フィルムであることを特徴とする上記偏光板に関する。本発明により、低照度で重合可能な光重合性組成物、及びそれを用いた光硬化性接着剤組成物を用いて、光学フィルムを簡便かつ強固に接着でき、打ち抜き加工性、耐熱性、及び耐湿熱性の良好な積層体を得ることが可能となり、特に優れた偏光板を提供することができるようになった。本発明の光重合性組成物は、三員環状のオキシラン化合物Aと二個以上の酸素原子を有する四員環以上の環状化合物Bを必須成分とすることが特徴である。本発明の光重合性組成物において、三員環状のオキシラン化合物Aとは、反応性官能基として分子内に三員環状の環状エーテル基を1つ以上有する化合物であり、特に制限が無く使用できる。分子内に三員環状の環状エーテル基としては、例えば、オキシラン、メチルオキシラン、フェニルオキシラン、1,2-ジフェニルオキシラン、メチリデンオキシラン、オキシラニルメチル、オキシラニルメタノール、オキシランカルボン酸、クロロメチルオキシラン、ブロモメチルオキシラン、オキシラニルアセトニトリル等の脂肪族系環状エーテル基;例えば、3,4-オキシランシクロヘキシルメチル3,4-オキシランシクロヘキサンカルボキシレート、3,4-オキシラン-6-メチルシクロヘキシルメチル3,4-オキシラン-6-メチルシクロヘキサンカルボキシレート、エチレンビス3,4-オキシランシクロヘキサンカルボキシレート、ビス3,4-オキシランシクロヘキシルメチルアジペート、ビス3,4-オキシラン-6-メチルシクロヘキシルメチルアジペート、ジエチレングリコールビス3,4-オキシランシクロヘキシルメチルエーテル、エチレングリコールビス3,4-オキシランシクロヘキシルメチルエーテル、2,3,14,15-ジオキシラン-7,11,18,21-テトラオキサトリスピロ-[5.2.2.5.2.2]ヘンイコサンまた、3,4-オキシランシクロヘキサンスピロ-2’,6’-ジオキサンスピロ-3’’,5’’-ジオキサンスピロ-3’’’,4’’’-オキシランシクロヘキサンとも命名できる化合物、4-3,4-オキシランシクロヘキシル-2,6-ジオキサ-8,9-オキシランスピロ[5.5]ウンデカン、4-ビニルシクロヘキセンジオキサイド、ビス-2,3-オキシランシクロペンチルエーテル、およびジシクロペンタジエンジオキサイド等の脂環式環に結合した三員環状の環状エーテル基が挙げられ、これら三員環状の環状エーテル基含有化合物中の水素原子を1個または複数個取り除いた形の基が他の化学構造に結合した化合物が、三員環状のオキシラン化合物Aとなりうる。ここに例示したオキシラン化合物は、それぞれ単独で使用してもよいし、また複数のオキシラン化合物を混合して使用してもよい。このような三員環状のオキシラン化合物Aのオキシラン当量は、通常、30~3000g/eqであり、50~1500g/eqが好ましい。オキシラン当量が30g/eqを下回ると、硬化後の光学フィルムの可撓性が低下したり、接着強度が低下したりする場合があるため好ましくない。一方、3000g/eqを超えると、他の成分との相溶性が低下する場合があるため好ましくない。本発明の三員環状のオキシラン化合物Aには、耐熱性や耐湿熱性向上のため、三員環状の環状エーテル基に加え、更に芳香環を有するオキシラン化合物a-1を含有することが好ましい。好ましい芳香環置換基としては、より具体的には、例えば、フェニル、フェニレン、トリル、トリレノ、ベンジル、ベンジリデン、ベンジリジン、キシリル、キシリレン、フタリリデン、イソフタリリデン、テレフタリリデン、フェネチリデン、フェネチリジン、スチリル、スチリリデン、asプソイドクミル、vプソイドクミル、sプソイドクミル、メシチル、クメニル、αクミル、ヒドロシンナミル、シンナミル、シンナミリデン、シンナミリジン、ジュリル、ジュリレン、チミル、カルバクリル、クミニル、クミニリデン、ネオフィル、キセニル、ベンズヒドリル、ベンズヒドリリデン、トリチル等に代表される置換基が挙げられ、これらは、ベンゼン、トルエン、キシレン、スチレン、ヘミメリテン、プソイドクメン、メシチレン、クメン、プレーニング、イソジュレン、ジュレン、シメン、メリテン等のベンゼン誘導体中の水素原子を1個または複数個取り除いた形の基が他の化学構造に結合し得る芳香環が挙げられる。その他、例えば、シクロプロペン、シクロブテン、シクロペンテン、シクロヘキセン、シクロヘプテン、シクロオクテン、シクロブタジエン、シクロペンタジエン、シクロヘキサジエン、シクロヘプタジエン、シクロオクタシ ゙エン等のシクロアルケン類;例えば、ベンゼン以外の炭素数を有する、環を構成する炭素数が3以上の4n2アヌレンが挙げられる。例えば、ビフェニル、トリフェニルメタン等の芳香族多環化合物;例えば、ペンタレン、インデン、インダン、ニンヒドリン、ナフタレン、テトラリン、デカリン、サポタレン、カダレン、オイダレン、ナフトール、メナジオール、ゴシポール、ナフトキノン、ラウソン、ユグロン、メナジオン、プルンバギン、フチオコール、エキノクロムA、アルカンニン、シコニン、アセトナフトン、ナフトエ酸、ナフトイル、ナフタル酸、ナフタラート、アセトメナフトン、ナフチオン酸、ナフチオナート、ナフチオニル、ダンシル、クロセイン酸、フラビアン酸、クロモトロプ酸、ネオクペロン、アズレン、カマズレン、グアイアズレン、ヘプタレン、オクタレン、プルプロガリン等の炭素縮合二環系:例えば、as-インダセン、s-インダセン、as-ヒドロインダセン、s-ヒドロインダセン、ビフェニレン、アセナフチレン、アセナフテン、アセナフトキノン、フルオレン、フェナレン、ペリナフテン、フェナントレン、フェナントリル、フェナントリリウム、フェナントリリデン、フェナントリレン、フェナントロール、モルホール、フェナントロン、フェナントラキノン、ピマントレン、レテン、アントラセン、アントリル、アントリリウム、アントリリデン、アントリレン、アントロール、アントラノール、アントラロビン、アントラリン、ジトラノール、アントロイル、アントロン、ビアントロン、アントラキノン、アントラキノニル、アントラキノニレン、アリザリン、キニザリン、アントラルフィン、クリサジン、アントラガロール、プルプリン、フラボプルプリン、アントラプルプリン、キナリザリン、テクトキノン、クリソファノール、クリソファン酸、エモジン、レイン、ケルメス酸、カルミン酸、ジアントリミド、アントリミド、クリサンミン酸、コルヒチン等の炭素縮合三環系;例えば、トリンデン、トリンダン、フルオランテン、アセフェナントリレン、アセフェナントレン、アセアントリレン、アセアントレン、トリフェニレン、ピレン、クリセン、テトラフェン、テトラセン、ナフタセン、ルブレン、テトラサイクリン、クロルテトラサイクリン、オキシテトラサイクリン、プレイアデン、ベンゾアントロン等の炭素縮合四環系;例えば、ピセン、ペリレン、ペンタフェン、ペンタセン、テトラフェニレン、コラントリレン、コラントレン等の炭素縮合五環系;例えば、コランヌレン、フルミネン、アンタントレン、ゼトレン、ヘキサヘリセン、ヘキサフェン、ヘキサセン、ルビセン、コロネン、トリナフチレン、ヘプタフェン、ヘプタセン、ピラントレン、オクタフェン、オクタセン、テリレン、ナフタセノナフタセン、ノナフェン、ノナセン、ビオラントレン、ビオラントロン、イソビオラントレン、イソビオラントロン、オバレン、デカフェン、デカセン、デカシクレン、ペンタセノペンタセン、クアテリレン、ヘキサセノヘキサセン等の環数6以上の炭素縮合環系;等の環状化合物中の水素原子を1個または複数個取り除いた形の基が他の化学構造に結合し得る芳香環が挙げられる。また、本発明の三員環状のオキシラン化合物Aが、三員環状のオキシラン環を二個以上有する化合物a-2を含有することが好ましい。三員環状のオキシラン環が複数含有することで、後述する接着剤組成物の架橋性が向上し、効果的な接着力と耐熱性や耐湿熱性を維持することが可能となる。ここで、前記したa-1とa-2が同一化合物、つまり、芳香環を有し、かつ、三員環状のオキシラン環を二個以上有する化合物a-12であっても問題は無く使用できる。三員環状のオキシラン化合物A中におけるこれらの含有量は、A100重量中、a-1、a-2及びa-12のいずれかが、50重量以上含有することが、重合性や耐湿熱性の点で好ましく、60重量以上含有することが特に好ましい。また、a-1、a-2及びa-12のいずれにも属さないa-3も問題は無く使用できる。これらは、1種だけを用いてもよいし、あるいは、複数種を併用してもよい。また、本発明の光重合性組成物において、二個以上の酸素原子を有する四員環以上の環状化合物Bを有することが好ましく、Bがラクトン環、カーボネート環、ジオキソラン環、ジオキサン環の少なくともいずれか1種を有することが光重合性の点で好ましい。本発明におけるラクトン環含有の環状化合物b-1としては、ヒドロキシカルボン酸の水酸基とカルボン酸とが分子内又は分子間で脱水縮合して環構造を形成したオキシ酸縮合物であることが好ましく、その二量体又は三量体以上の多量体であってもよい。そして前記ヒドロキシカルボン酸は脂肪族、脂環式、芳香族及び複素環式の化合物を用いることができる。脂肪族ヒドロキシカルボン酸としては、例えば、ヒドロキシエタン酸、2-ヒドロキシプロパン酸、ヒドロキシプロペン酸、α-オキシブタン酸、α-ヒドロキシイソブタン酸、ヒドロキシペンタン酸、α-ヒドロキシヘキサン酸、δ-ヒドロキシヘキサン酸、2,3-ジヒドロキシプロパン酸、2-オキソプロパン酸、ヒドロキシブタン二酸、2-ヒドロキシプロパン-1,2,3-トリカルボン酸、ヒドロキシオクタン酸、ヒドロキシドデカン酸、ヒドロキシ9Z,12Z-オクタデカ-9,12-ジエン酸、α-ヒドロキシドトリアコンタン酸、α-ヒドロキシテトラトリアコンタン酸、α-ヒドロキシヘキサトリアコンタン酸、α-ヒドロキシオクタトリアコンタン酸、α-ヒドロキシテトラアコンタン酸、ヒドロキシ-2,2-ジメチルプロパン酸、ヒドロキシプロパン酸、6-ヒドロキシペンタン酸、α-ヒドロキシヘプタン酸、10-ヒドロキシオクタデカン酸、12-ヒドロキシオクタデカン酸、10-ヒドロキシデカン酸、12-ヒドロキシドデカン酸、3-ヒドロキシテトラデカン酸、16-ヒドロキシヘキサデカン酸、15-ヒドロキシペンタデカン酸、α-ヒドロキシエイコサン酸、α-ヒドロキシドコサン酸、α-ヒドロキシテトラエイコサン酸、α-ヒドロキシヘキサエイコサン酸、α-ヒドロキシオクタエイコサン酸、α-ヒドロキシトリアコンタン酸、β-ヒドロキシミテトラデカン酸、1,3-ビスヒドロキシメチルプロパン酸等が挙げられる。脂環式、芳香族及び複素環式ヒドロキシカルボン酸としては、例えば、2-ヒドロキシ安息香酸、3,5-ジ-tert-ブチル-2-ヒドロキシ安息香酸、3-ヒドロキシ安息香酸、3,4-ジヒドロキシ安息香酸、4-ヒドロキシ-3-フェニル安息香酸、4-ヒドロキシ-3-メトキシ安息香酸、4-ヒドロキシ-3,5-ジメトキシ安息香酸、4’-ヒドロキシ-4-カルボキシビフェニル、6-ヒドロキシ-2-ナフタレンカルボン酸、3-ヒドロキシ-2-ナフタレンカルボン酸、5-ヒドロキシ-1-ナフタレンカルボン酸等が挙げられる。これらのヒドロキシカルボン酸は、1分子内にカルボン酸と水酸基とを有する有機化合物であればよく、上記の例示に限定されるものではない。上記のオキシ酸縮合物の中でも、反応性の観点から、ラクトン類が好ましい。具体的には、例えばβプロピオラクトン、β-ブチロラクトンγ-ブチロラクトン、γ-バレロラクトン、δ-バレロラクトン、ε-カプロラクトン、γ-カプロラクトン、δ-カプロラクトン、γ-ヘプタノラクトン、γ-オクタノラクトン、δ-オクタノラクトン、ε-オクタノラクトン、δ-ノナラクトン、ε-カプロラクトングリコリド、ピバロラクトン、7-ヘプタノリド、8-オクトノリド、11-ウンデカノリド、12-ドデカノリド、15-ペンタデカノリド、10-オキサヘキサデカノリド、2-ノネン-4-オリド、16-ヘキサドデカノリド、7-デセン-4-オリド、9-デセン-5-オリド、2-デセン-5-オリド、7-デセン-5-オリド、6-デセン-4-オリド、8-デセン-5-オリド、8-ウンデセン-5-オリド、4-メチル-cis-7-デセン-4-オリド、2-ブテン-4-オリド、2-メチル-4-ブタノリド、3-メチル-4-オクタノリド、3-メチル-4-ノナノリド、4-メチル-4-デカノリド、シクロペンタデカリド、2,4-デカジエン-5-オリド、4-メチル-5-ヘキセン-4-オリド、ペンタノ-4-ラクトン、4-エテニル-γ-バレロラクトン、グルクロノラクトン、ジャスモラクトン、アッソイラクトン、メントンラクトン、ミントラクトン、マソイアラクトン、ワインラクトン、パントラクトン、ホモセリンラクトン、メバロノラクトン、グルコノデルタラクトン、ベルガプテン、アンブレトリド、スクラレオリド、α-アンゲリカラクトン、β-アンゲリカラクトン、7-デセン-1,4-ラクトン、9-デセン-5-オリド、2,3-ジメチル-2,4-ノナジエン-4-オリド、ジヒドロキシアクチニジオリド、5-ヒドロキシ-8-ウンデネセノイックアシッド-δ-ラクトン、2-ヒドロキシ-3,3-ジメチル-4-ブタノリド、1,4-ジオキサシクロヘプタデカン-5,17-ジオン、α-アセチル-γ-ブチロラクトンα-メチル-β-プロピオラクトン、β-メチル-α-プロピオラクトン、α,α-ジメチル-β-プロピオラクトン、D-グルコノ-1,5-ラクトン、4-ヒドロキシ-4-メチルテトラヒドロピラン-2-オン、フェナントレン-1,10:9,8-ジカルボラクトン、3α-ヒドロキシ-5α-コラノ-24,17-ラクトン等が挙げられる。また本発明で、ラクトン環含有の環状化合物b-1として使用可能なヒドロキシカルボン酸の環状二量体としては、乳酸による3,6-ジメチル-1,4-ジオキサン-2,5-ジオン、グリコール酸による1,4-ジオキサン-2,5-ジオン等が挙げられる。上記ラクトン類のなかでも、開環により形成される側鎖長さや、三員環状のオキシラン化合物Aとの開環共重合性の面から、エステル環を構成する炭素数が4~18の範囲であるものが好ましく、具体的には、プロピオラクトン、ブチロラクトン、バレロラクトン、カプロラクトンが特に好ましい。本発明におけるカーボネート環含有の環状化合物b-2としては、グリコールとジアルキルカーボネートとの反応によって得られるポリマーを解重合する方法特開平2-56356号公報参照、または対応するアルキレンオキシドと二酸化炭素の反応によって合成することができる。環状カーボネートは、5員環,6員環または7員環構造を有し、その具体例としては、例えば、エチレンカーボネート、プロピレンカーボネート、ブチレンカーボネート、ビニレンカーボネート、アリルエチレンカーボネート、フルオロエチレンカーボネート、グリセリンカーボネート、アリルコハク酸無水物などの5員環カーボネート類;例えば、1,3-プロピレンカーボネートおよびネオペンチルグリコールカーボネート5,5-ジメチル-1,3-ジオキサン-2-オンと命名し得る。等の6員環カーボネート類;例えば、1,4-ブタンジオールカーボネート等の7員環カーボネート類が挙げられるが、エチレンカーボネート、プロピレンカーボネート、グリセリンカーボネート等の5員環カーボネートが反応性の点で好ましく用いられる。本発明におけるジオキソラン環含有の環状化合物b-3としては、エチレングリコールのカルボニルをアセタール化することによって得られ、より具体的には、例えば、1,2-ジオキソラン、1,3-ジオキソラン、2,2-ジメチル-1,3-ジオキソラン、2,2-ジメチル-1,3-ジオキソラン-4-メタノール、R---2,2-ジメチル-1,3-ジオキソラン-4-メタノール、-4,5-ビスヒドロキシメチル-2,2-ジメチル-1,3-ジオキソラン、4S-α,α,α’,α-テトラフェニル-2,2-ジメチル-1,3-ジオキソラン-4α,5β-ジメタノール、4α,5β-ビス-2,2-ジメチル-1,3-ジオキソラン、-2,2-ジメチル-α,α,α’,α’-テトラフェニル-1,3-ジオキソラン-4,5-ジメタノール、2,2-ジメチル-1,3-ジオキソラン-4α,5β-ジイルビス、-2,2-ジメチル-4α,5β-ビス-1,3-ジオキソラン、α,α,α’,α’-テトラフェニル-2,2-ジメチル-1,3-ジオキソラン-4α,5β-ジメタノール、2,2-ジメチル-α,α,α’,α’-テトラフェニル-1,3-ジオキソラン-4α,5β-ジメタノール、-2,2-ジメチル1,3-ジオキソラン-4,5-ビスα,α’-ビス、-2,2-ジメチル-α,α,α’,α’-テトラフェニル-1,3-ジオキソラン-4,5-ビス、2,2-ジメチル-1,3-ジオキソラン-4α,5β-ビス、-2,2-ジメチル-4α,5β-ビス-1,3-ジオキソラン、-α,α,α’,α’-テトラフェニル-2,2-ジメチル-1,3-ジオキソラン-4α,5β-ジメタノール、-2,2-ジメチル-4,5-ジヒドロ-1,3-ジオキソール-4,5-ジイルビス、α,α’--2,2-ジメチル-1,3-ジオキソラン-4,5-ジイルビス、α,α,α’,α’-テトラフェニル-2,2-ジメチル-1,3-ジオキソラン-4,5-ジメタノール、α,α,α’,α’-テトラフェニル-2,2-ジメチル-1,3-ジオキソラン-4α,5β-ビスメタノール、α,α’-ビス、-α,α,α’,α’-テトラフェニル-2,2-ジメチル-1,3-ジオキソラン-4,5-ジメタノール、-trans-α’,α’-ビス、1,1,4,4-テトラフェニル-2-O,3-O-イソプロピリデン-D-トレイトール、-2,2-ジメチル-1,3-ジオキソラン-4,5-ジイルビス、-2,2-ジメチル-4α,5β-ビス-1,3-ジオキソラン、2,2-ジメチル-1,3-ジオキソラン-4,5-ビス、-2,2-ジメチル-α,α,α’,α’-テトラフェニル-1,3-ジオキソラン-4α,5β-ジメタノール、-2,2-ジメチル-4α,5β-ビス-1,3-ジオキソラン、2,2-ジメチル-1,3-ジオキソラン-4α,5β-ビス、α,α’-ビスジオキサン、メチルアクリレート、メチルメタクリレート、シクロヘキサンスピロ-2-メチルアクリレート、シクロヘキサンスピロ-2-メチルメタクリレート、メチルアクリレート、メチルメタアクリレート等が挙げられる。上記ジオキソラン環含有の環状化合物b-3のなかでも、三員環状のオキシラン化合物Aとの開環共重合性の面から、1,3-ジオキソラン、メチルメタクリレートが特に好ましい。本発明におけるジオキサン環含有の環状化合物b-4としては、ポリエチレングリコールを硫酸等の鉱酸や芳香族スルホン酸触媒の存在下に反応する方法や、硫酸、三フッ化ホウ素等の酸触媒を用いてエチレンオキサイドを環化二量化する方法によって合成することができる。より具体的には、例えば、1,2-ジオキサン、4-アセチル-6-ヘキシル-3-メチル-1,2-ジオキサン-3-オール、4-アセチル-3,4-ジメチル-6,6-ジフェニル-1,2-ジオキサン-3-オール、4-アセチル-6-フェニル-3-メチル-1,2-ジオキサン-3-オール、6,6-ジフェニル-4--3-メチル-1,2-ジオキサン-3-オール、6,6-ジフェニル-4-ベンゾイル-3-メチル-1,2-ジオキサン-3-オール、-3β,6αジメチル-4α,5β-ビス-1,2-ジオキサン、6,6-ジフェニル-4-アセチル-3-メチル-4-エチル-1,2-ジオキサン-3-オール、-4α-アセチル-6,6-ジフェニル-3-メチル-1,2-ジオキサン-3α-オール、-3β,6α-ジメチル-4α,5β-ビス-1,2-ジオキサン、4-アセチル-6,6-ビス-3-メチル-1,2-ジオキサン-3-オール、4-アセチル-6,6-ビス-3-メチル-1,2-ジオキサン-3-オール、4-アセチル-6,6-ビス-3-メチル-1,2-ジオキサン-3-オール、4-アセチル-6,6-ビス-3-メチル-1,2-ジオキサン-3-オール、α,6-ジメチル-6-4-メチル-6--3-ヘキセニル-1,2-ジオキサン-3-酢酸、4-エチル-6--6-メチル-1,2-ジオキサン-3-酢酸メチル、-6-2--1,4,4αβ,7,8,8αβ-ヘキサヒドロ-1,1,3,6-テトラメチルナフタレン-2-イルエチル-α,6-ジメチル-1,2-ジオキサン-3-酢酸、-2--6β-メチル-6--2,3,3α,4,5,9β-ヘキサヒドロ-3aα,4α,7,9bα-テトラメチルナフト1,2-bフラン-2α-イル-1,2-ジオキサン-3β-イルプロピオン酸メチル、-2--6-2--デカヒドロ-1,2α,4a-トリメチル-5-メチレンナフタレン-1β-イルエチル-6-メチル-1,2-ジオキサン-3-イルプロパン酸、-2--6β-メチル-6-2--デカヒドロ-1,1-ジメチル-3,6-ジメチレンナフタレン-2α-イルエチル-1,2-ジオキサン-3β-イルプロピオン酸等の1,2-ジオキサン誘導体類;例えば、1,3-ジオキサン、2,4-ジフェニル-1,3-ジオキサン、5-ヒドロキシ-1,3-ジオキサン、2-シクロヘキシル-1、3-ジオキサン、1,3-ジオキサン-2-オン、2α,4α-ジメチル-1,3-ジオキサン、5,6-ジメチル-1,3-ジオキサン、5,5-ジエチル-1,3-ジオキサン、4,6-ジブチル-1,3-ジオキサン、2-エチル-1,3-ジオキサン、2-メチレン-1,3-ジオキサン、4,6-ジメチル-1,3-ジオキサン、2,2-ジフェノキシ-1,3-ジオキサン、2,2,4-トリメチル-1,3-ジオキサン、5,5-ジフルオロ-1,3-ジオキサン、2α-tert-ブチル-4α-メチル-1,3-ジオキサン、2-フェニル-4-メチル-1,3-ジオキサン、4-メチル-4-フェニル-1,3-ジオキサン、4,6-ジメチル-2-メチレン-1,3-ジオキサン、4,5,5-トリメチル-1,3-ジオキサン、4,6-ジネオペンチル-1,3-ジオキサン、2-エチル-5-メチル-1,3-ジオキサン、2,5-ジメチル-5-フェニル-1,3-ジオキサン、2-ペンタデシル-1,3-ジオキサン、2-ヘキシル-1,3-ジオキサン、2-ブチル2,5,5-トリメチル-1,3-ジオキサン、5--1,3-ジオキサン、2-フェニル-2-ベンゾイル-1,3-ジオキサン、4-フェニル-1,3-ジオキサン-2-オン、2,4,4,6-テトラメチル-1,3-ジオキサン、2α,4α,5α-トリメチル-1,3-ジオキサン、2α-ヘキシル-1,3-ジオキサン-5β-オール、5,5-ジメチル-2-ビニル-1,3-ジオキサン、4--1,3-ジオキサン、2-メチル-1,3-ジオキサン-2-、4,5-ジメチル-1,3-ジオキサン-5-メタノール、4,5-ジメチル-1,3-ジオキサン-4-メタノール、4,4,5-トリメチル-1,3-ジオキサン-5-オール、5-エチル-2--4-プロピル-1,3-ジオキサン、5,5’-スピロビ1,3-ジオキサン、4-メチル-1,3-ジオキサン、2,2-ジメチル-5-フェニル-1,3-ジオキサン-4,6-ジオン、3,3-ジメチル-1,5-ジオキサスピロ5,5ウンデカン-9-オン、2-1,3-ジオキサン-2-イルエチルトリフェニルホスホニウムブロミド、2,2-ジメチル-5-メチル-1,3-ジオキサン-4,6-ジオン、4-フェニル-1,3-ジオキサン、5,5-ジメチル-1,3-ジオキサン-2-オン、5-ブロモ-2,2,5-トリメチル-1,3-ジオキサン-4,6-ジオン、5-プロピル-2-2-4-トリフルオロメチルフェニルエチル-1,3-ジオキサン、5-プロピル-2-4-3,4,5-トリフルオロフェニルシクロヘキシル-1,3-ジオキサン、5-プロピル-2-4-3,5-ジフルオロフェニルエチル-1,3-ジオキサン、5-プロピル-2-4-3-フルオロ-4-トリフルオロメトキシフェニルシクロヘキシル-1,3-ジオキサン、5-プロピル-2-4-4-トリフルオロメチルフェニルブチル-1,3-ジオキサン、5-プロピル-2-4-3,5-ジフルオロフェニルシクロヘキシル-1,3-ジオキサン、5-プロピル-2-4-{4-3-フルオロ-4-クロロフェニル-3,5-ジフルオロフェニル}シクロヘキシル-1,3-ジオキサン、4-5-ペンチル-1,3-ジオキサン-2-イルシクロヘキサンカルボン酸、4-5-ペンチル-1,3-ジオキサン-2-イル-シクロヘキサンカルボン酸3,4,5-トリフルオロフェニルエステル、1-2-1,3-ジオキサン-2-イルエチルシクロヘキシル-3,4,5-トリフルオロベンゼン、1-2-5-プロピル-1,3-ジオキサン-2-イルエチルシクロヘキシル-3,4,5-トリフルオロベンゼン、Z-6--2-2-クロロフェニル-4-2-ヒドロキシフェニル-1,3-ジオキサン-5-イルヘキサ-4-エン酸、Z-6--2-[4-メトキシフェノキシ-o-フェニル]-4-o-ヒドロキシフェニル-1,3-ジオキサン-シス-5-イルヘキサ-4-エン酸]、Z-6-2-3-[6-クロロ-4H-クロメン-4-オン6-クロロ-4-オキソ-4H-クロメン-3-イル]-4-2-ヒドロキシフェニル-1,3-ジオキサン-シス-5-イルヘキサ-4-エン酸、Z-6-2R,4R,5S-2-2-クロロフェニル-4-2-ヒドロキシフェニル-1,3-ジオキサン-5-イルヘキサ-4-エン酸、Z-6-2S,4S,5R-2-2-クロロフェニル-4-2-メトキシフェニル-1,3-ジオキサン-5-イルヘキサ-4-エン酸、Z-6-2S,4S,5R-2-2-クロロフェニル-4-2-アセトキシフェニル-1,3-ジオキサン-5-イルヘキサ-4-エン酸、メチル-Z-6-2S,4S,5R-2-2-クロロフェニル-4-2-ヒドロキシフェニル-1,3-ジオキサン-5-イルヘキサ-4-エノエート、Z-6-2S,4S,5R-2-2-クロロフェニル-4-2-ヒドロキシフェニル-1,3-ジオキサン-5-イルヘキサ-4-エノエートメチル、Z-6-2S,4S,5R-4-2-アセトキシフェニル-2-2-クロロフェニル-1,3-ジオキサン-5-イルヘキサ-4-エン酸等の1,3-ジオキサン誘導体類;例えば、1,4-ジオキサン、1,4-ジオキサン-2,3-ジチオン、25ジメチル-1,4-ジオキサン、5α,6α-ジメチル-1,4-ジオキサン-2-オン、2,5-ジビニル-1,4-ジオキサン、2,2’-ビ、2,2,3,3,5,6,6-ヘプタクロロ-1,4-ジオキサン、メチレン-1,4-ジオキサン、-2,3-ジクロロ-1,4-ジオキサン、2-メチル-3-メチレン-1,4-ジオキサン、2,5-ジメチル-3-メチレン-1,4-ジオキサン、2-エチル-5-メチル-1,4-ジオキサン、36ジエチル-1,4-ジオキサン-2,5-ジオン、2,6-ジメチル-1,4-ジオキサン、2-メチル-1,4-ジオキサン-2,3-ジオール、2--1,4-ジオキサン、3,6-ジイソブチル-1,4-ジオキサン-2,5-ジオン、2,2,3,3,5,6-ヘキサフルオロ-5,6-ジクロロ-1,4-ジオキサン、2,3-ビス-1,4-ジオキサン、1,4-ジオキサン-2-イルヒドロペルオキシド、3,6-ジプロピル-1,4-ジオキサン-2,5-ジオン、2,5,6-トリメチル-1,4-ジオキサン-2,3-ジオール、2,3,3-トリフルオロ2-1,4-ジオキサン、5,6-ジメチル-1,4-ジオキサン-2,3-ジオール、2--2-イルメチル-1,4-ジオキサン、酢酸メチル、2,2,3,3-テトラフルオロ-5,5,6,6-テトラクロロ-1,4-ジオキサン、1,4-ジオキサン-2,6-ジメタノール、2--1,4-ナフトキノン、1,4-ジオキサン-2,5-ビスメタノール、NNビス-1,4-ジオキサン-2,5-ジイミン、3,6-ビスオキシ-1,4-ジオキサン-2,5-ジオン、-2,3,3-トリフルオロ5,5,6,6-テトラクロロ2-1,4-ジオキサン、2,3-エポキシ-2,3,5,5,6-ペンタフルオロ-6--1,4-ジオキサン、2,2’-二酢酸ジメチル、ビスモルホリン-4-、1,4-ジオキサン-2α,3β-ジイル、2,5-ビス-1,4-ジオキサン、3,3-ジクロロ5-1,4-ジオキサン-2-オン、2,5-ジメチル-1,4-ジオキサン、2--1,4-ジオキサン、2,3,3,5,6-ペンタフルオロ-2--5,6-ジクロロ-1,4-ジオキサン、-1,4-ジオキサン、trans-2,3-ジクロロ-1,4-ジオキサン、2-3--1-メチレン-2-プロピニル-1,4-ジオキサン、2,5-ジヒドロキシ-3,6-ジメチル-3,6-ジホスホノ-2,5-ジホスファ-1,4-ジオキサン-2,5-ジオン、NNビスビスNグリシン、-3α-イソプロピル-5α--1-ブトキシカルボニルピロリジン-2-イル-6-ブロモメチレン-1,4-ジオキサン2オン、3,5,5,6-テトラフルオロ-3,6-ビス-1,4-ジオキサン-2-オン、2,2,3,5,6-ペンタフルオロ-5--3,6-ビス-1,4-ジオキサン、-3α-イソプロピル-5β--1-ブトキシカルボニルピロリジン-2-イル-6-ブロモメチレン-1,4-ジオキサン-2-オン、-3α-イソプロピル-5β--1-ブトキシカルボニルピロリジン-2-イル-6-メチレン-1,4-ジオキサン-2-オン、3,3,6,6,-テトラメチル-1,4-ジオキサン-2,5-ジオン、-1,4-ジオキサン-2,3-ジイルビスビス、α-エチニル―α-メチル-1,4-ジオキサン2メタノール、2,3-ジクロロ-p-ジオキサン、3,6-ビス-1,4-ジオキサン、1,4-ジオキサン-2-オン、-3α-イソプロピル-5α--1-N--L-Ala-L-Ala-ピロリジン-2-イル-6-メチレン-1,4-ジオキサン-2-オン、5-メトキシ-1,4-ジオキサシクロヘキサン、2,2,3,5,6-ペンタフルオロ-5-オキシ-3,6-ビス-1,4-ジオキサン、2,3,5,6-テトラメチル-1,4-ジオキサン-2,5-ジオール、-3α-イソプロピル-5β--1-N-L-Ala-L-Ala-ピロリジン-2-イル-6-メチレン-1,4-ジオキサン-2-オン、1,1,1,2,4,5,5,5-オクタフルオロ-2,4-ビス2,3,5,5,6-ペンタフルオロ-3,6-ビス-1,4-ジオキサン-2-イルオキシ-3-ペンタノン、1,3-ジヒドロキシアセトン、1,4-ジオキサン-2α,5β-ジオール、1,4-ジオキサン-2,3-ジオール、1,4-ジオキサン-2,5-ジオン、ビスチオビス等の1,4-ジオキサン誘導体類等が挙げられる。上記ジオキサン環含有の環状化合物b-4のなかでも、三員環状のオキシラン化合物Aとの開環共重合性の面から、1,2-ジオキサン、1,3-ジオキサン、1,4-ジオキサン、1,3-ジオキサン-2-オンが特に好ましい。これらの二個以上の酸素原子を有する四員環以上の環状化合物Bは、1種だけを用いてもよいし、あるいは、複数種を併用してもよい。本発明の光重合性組成物において、二個以上の酸素原子を有する四員環以上の環状化合物Bは、主成分である三員環状のオキシラン化合物A100重量部に対して、Bを0.5~60重量部の範囲で含有することが好ましく、5~30重量部の範囲で含有することが更に好ましい。二個以上の酸素原子を有する四員環以上の環状化合物Bが0.5重量部より少ないと、光重合を行った際に、三員環状のオキシラン化合物Aの重合速度が向上せず、凝集力が上がらないため、効果的な架橋塗膜が得にくいため、好ましくない。一方、60重量部を超えると、重合性組成物を光硬化性接着剤として用いた場合には、架橋塗膜の極性が大きくなりすぎて、非極性系光学フィルムポリエステル系フィルム、ノルボルネン系フィルム等の接着力の低下を招くため、好ましくない。本発明の光重合性組成物において、三員環状のオキシラン化合物Aの粘度は、200mPas以上23°C測定粘度のものが多く、芳香環を有する化合物a-1の粘度は5000mPas以上のものが多く、固形のものが多い。本発明における光重合性組成物は、前記三員環状のオキシラン化合物A及び二個以上の酸素原子を有する四員環以上の環状化合物B以外の光重合性成分を光重合性組成物100重量中、50重量以下の範囲で含むことも可能である。A及びB以外の光重合性成分としては、エチレン性不飽和化合物Cを含むことが好ましい。エチレン性不飽和化合物Cとは分子構造中に不飽和二重結合有する化合物である。エチレン性不飽和化合物Cとしては、粘度が0.5~2000mPas23°C測定粘度のものが好ましく、1~1000mPasのものが好ましい。このようなエチレン性不飽和化合物Cを用いることによって、芳香環a-1や2個以上のオキシラン環を有す化合物a-2、及び双方を含むa-12に起因する光重合性組成物の高粘度化を抑制し、薄膜塗工性を改良しつつ、光重合性を維持するとともに、後述の接着剤の接着力や加工性を維持することができる。エチレン性不飽和化合物Cとしては、光学フィルムとの密着性を考慮すると、水酸基含有のエチレン性不飽和化合物c-1、及び、または、シクロアルカン骨格および/またはシクロアルケン骨格を有するエチレン性不飽和化合物c-2であることが好ましい。水酸基含有のエチレン性不飽和化合物c-1としては、その構造中に水酸基を有するものであれば、特に制限はなく、例えば、メタアクリル酸2-ヒドロキシエチルアクリル酸2-ヒドロキシエチルとメタクリル酸2-ヒドロキシエチルとを併せてメタアクリル酸2-ヒドロキシエチルと表記する。以下同様。、メタアクリル酸1-ヒドロキシプロピル、メタアクリル酸2-ヒドロキシプロピル、メタアクリル酸3-ヒドロキシプロピル、メタアクリル酸1-ヒドロキシブチル、メタアクリル酸2-ヒドロキシブチル、メタアクリル酸3-ヒドロキシブチル、メタアクリル酸4-ヒドロキシブチル、メタアクリル酸6-ヒドロキシヘキシル、メタアクリル酸8-ヒドロキシオクチル、メタアクリル酸10-ヒドロキシデシル、メタアクリル酸12-ヒドロキシラウリル、メタアクリル酸エチル-α-ヒドロキシメチル、単官能メタアクリル酸グリセロール、あるいはメタアクリル酸グリシジルラウリン酸エステル、メタアクリル酸グリシジルオレイン酸エステル、メタアクリル酸グリシジルステアリン酸エステル等の脂肪酸エステル系メタアクリル酸エステル、あるいはラクトン環の開環付加により末端に水酸基を有するポリラクトン系メタアクリル酸エステル、あるいはエチレンオキサイドやプロピレンオキサイド等のアルキレンオキサイドの繰り返し付加した末端に水酸基を有するアルキレンオキサイド付加系メタアクリル酸エステル、メタアクリル酸2-ヒドロキシエチルホスフェート等の水酸基含有の脂肪族メタアクリル酸エステル類;例えば、メタアクリル酸1,2-シクロヘキサンジメタノール、メタアクリル酸1,3-シクロヘキサンジメタノール、メタアクリル酸1,4-シクロヘキサンジメタノール、メタアクリル酸シクロヘキシルグリシジルエーテル、メタアクリル酸フェニルグリシジルエーテル、メタアクリル酸2-ヒドロキシ-3-フェノキシメチル、メタアクリル酸2-ヒドロキシ-3-フェノキシエチル、メタアクリル酸2-ヒドロキシ-3-フェノキシプロピル、メタアクリル酸2-ヒドロキシ-3-フェノキシブチル、メタアクリル酸2-ヒドロキシ-3-フェノキシデシル、メタアクリル酸2-ヒドロキシ-3-フェノキシオクタデシル、メタアクリル酸モノヒドロキシエチルフタレート、メタアクリル酸2-4-ベンゾイル-3-ヒドロキシフェノキシエチル、ジメタアクリル酸1,4-ビス2-ヒドロキシプロピルベンゼン、ジメタアクリル酸1,3-ビス2-ヒドロキシプロピルベンゼン等の水酸基含有の脂環あるいは芳香族メタアクリル酸エステル類;例えば、2-2-ヒドロキシ-5-メタアクリロイルオキシエチルフェニル-2H-ベンゾトリアゾール2-2-ヒドロキシ-5-アクリロイルオキシエチルフェニル-2H-ベンゾトリアゾールと2-2-ヒドロキシ-5-メタクリロイルオキシエチルフェニル-2H-ベンゾトリアゾールとを併せて2-2-ヒドロキシ-5-メタアクリロイルオキシエチルフェニル-2H-ベンゾトリアゾールと表記する。以下同様。、2-2-ヒドロキシ-5-メタアクリロイルオキシエチルフェニル-5-クロロ-2H-ベンゾトリアゾール、2-2-ヒドロキシ-5-メタアクリロイルオキシプロピルフェニル-2H-ベンゾトリアゾール、2-2-ヒドロキシ-5-メタアクリロイルオキシプロピルフェニル-5-クロロ-2H-ベンゾトリアゾール、2-2-ヒドロキシ-3-tert-ブチル-5-メタアクリロイルオキシエチルフェニル-2H-ベンゾトリアゾール、2-2-ヒドロキシ-3-tert-ブチル-5-メタアクリロイルオキシエチルフェニル-5-クロロ-2H-ベンゾトリアゾール等の水酸基含有ベンゾトリアゾール系メタアクリル酸エステル類;例えば、2-ヒドロキシ-4-{2-メタアクリロイルオキシ}エトキシベンゾフェノン、2-ヒドロキシ-4-{2-メタアクリロイルオキシ}ブトキシベンゾフェノン、22-ジヒドロキシ-4-{2-メタアクリロイルオキシ}エトキシベンゾフェノン、2-ヒドロキシ-4-{2-メタアクリロイルオキシ}エトキシ-4-2-ヒドロキシエトキシベンゾフェノン等の水酸基含有ベンゾフェノン系メタアクリル酸エステル類;例えば、24-ジフェニル-6-2-ヒドロキシ-4-{2-メタアクリロイルオキシエトキシ}-S-トリアジン、24-ビス2-メチルフェニル-6-2-ヒドロキシ-4-{2-メタアクリロイルオキシエトキシ}-S-トリアジン、24-ビス2-メトキシフェニル-6-2-ヒドロキシ-4-{2-メタアクリロイルオキシエトキシ}-S-トリアジン、24-ビス2-エチルフェニル-6-2-ヒドロキシ-4-{2-メタアクリロイルオキシエトキシ}-S-トリアジン、24-ビス2-エトキシフェニル-6-2-ヒドロキシ-4-{2-メタアクリロイルオキシエトキシ}-S-トリアジン、24-ビス24-ジメチルフェニル-6-2-ヒドロキシ-4-{2-メタアクリロイルオキシエトキシ}-S-トリアジン、24-ビス24-ジエトキシルフェニル-6-2-ヒドロキシ-4-{2-メタアクリロイルオキシエトキシ}-S-トリアジン、24-ビス24-ジエチルフェニル-6-2-ヒドロキシ-4-{2-メタアクリロイルオキシエトキシ}-S-トリアジン等の水酸基含有トリアジン系メタアクリル酸エステル類;例えば、メタアクリル酸グリコシルメチル、メタアクリル酸グリコシルエチル、メタアクリル酸グリコシルプロピル、メタアクリル酸グリコシルブチル等のグルコース環系メタアクリル酸エステル類;例えば、ヒドロキシエチルビニルエーテル、ヒドロキシプロピルビニルエーテル、ヒドロキシブチルビニルエーテル、ヒドロキシヘキシルビニルエーテル、ヒドロキシオクチルビニルエーテル、ヒドロキシデシルビニルエーテル、ヒドロキシドデシルビニルエーテル、ヒドロキシオクタデシルビニルエーテル、グリセリルビニルエーテル、あるいはエチレンオキサイドやプロピレンオキサイド等のアルキレンオキサイドの繰り返し付加した末端に水酸基を有するアルキレンオキサイド付加系ビニルエーテル等の水酸基含有の脂肪族ビニルエーテル類;例えば、1,2-シクロヘキサンジメタノールモノビニルエーテル、1,3-シクロヘキサンジメタノールモノビニルエーテル、1,4-シクロヘキサンジメタノールモノビニルエーテル、2-ヒドロキシ-3-フェノキシメチルモノビニルエーテル、2-ヒドロキシ-3-フェノキシエチルモノビニルエーテル、2-ヒドロキシ-3-フェノキシプロピルモノビニルエーテル、2-ヒドロキシ-3-フェノキシブチルモノビニルエーテル、2-ヒドロキシ-3-フェノキシデシルモノビニルエーテル、2-ヒドロキシ-3-フェノキシオクタデシルモノビニルエーテル、2-4-ベンゾイル-3-ヒドロキシフェノキシエチルモノビニルエーテル等の水酸基含有の脂環や芳香環を有するビニルエーテル類;例えば、2-ヒドロキシスチレン、3-ヒドロキシスチレン、4-ヒドロキシスチレン、2-ヒドロキシ-α-メチルスチレン、3-ヒドロキシ-α-メチルスチレン、4-ヒドロキシ-α-メチルスチレン、2-メチル-3-ヒドロキシスチレン、4-メチル-3-ヒドロキシスチレン、5-メチル-3-ヒドロキシスチレン、2-メチル-4-ヒドロキシスチレン、3-メチル-4-ヒドロキシスチレン、3,4-ジヒドロキシスチレン、2,4,6-トリヒドロキシスチレン、2-ヒドロキシ-6-ビニルナフタレン等の水酸基含有の芳香族ビニル化合物類;例えば、メタアリルアルコールアリルアルコールとメタリルアルコールとを併せてメタアリルアルコールと表記する。以下同様。、イソプロペニルアルコール、ジメチルメタアリルアルコール、ヒドロキシエチルメタアリルエーテル、ヒドロキシプロピルメタアリルエーテル、ヒドロキシブチルメタアリルエーテル、ヒドロキシヘキシルメタアリルエーテル、ヒドロキシオクチルメタアリルエーテル、ヒドロキシデシルメタアリルエーテル、ヒドロキシドデシルメタアリルエーテル、ヒドロキシオクタデシルメタアリルエーテル、グリセリルメタアリルエーテル、あるいはエチレンオキサイドやプロピレンオキサイド等のアルキレンオキサイドの繰り返し付加した末端に水酸基を有するアルキレンオキサイド付加系メタアリルエーテル等の水酸基含有の脂肪族メタアリルアルコール類ないしはメタアリルエーテル類;例えば、1,2-シクロヘキサンジメタノールモノメタアリルエーテル、1,3-シクロヘキサンジメタノールモノメタアリルエーテル、1,4-シクロヘキサンジメタノールモノメタアリルエーテル、o-メタアリルフェノール、m-メタアリルフェノール、p-メタアリルフェノール、2-ヒドロキシ-3-フェノキシメチルモノメタアリルエーテル、2-ヒドロキシ-3-フェノキシエチルモノメタアリルエーテル、2-ヒドロキシ-3-フェノキシプロピルモノメタアリルエーテル、2-ヒドロキシ-3-フェノキシブチルモノメタアリルエーテル、2-ヒドロキシ-3-フェノキシデシルモノメタアリルエーテル、2-ヒドロキシ-3-フェノキシオクタデシルモノメタアリルエーテル、2-4-ベンゾイル-3-ヒドロキシフェノキシエチルモノメタアリルエーテル等の水酸基含有の脂環や芳香環を有するメタアリルエーテル類;例えば、プロペンジオール、ブテンジオール、ヘプテンジオール、オクテンジオール、ジメタアクリル酸グルセロール、o-ジメタアリルビスフェノールA等の複数の水酸基を有するエチレン性不飽和単量体類;例えば、N-ヒドロキシエチルメタアクリルアミドN-ヒドロキシエチルアクリルアミドとN-ヒドロキシエチルメタクリルアミドとを併せてN-ヒドロキシエチルメタアクリルアミドと表記する。以下同様。、N-ヒドロキシプロピルメタアクリルアミド、N-ヒドロキシブチルメタアクリルアミド、N-ヒドロキシヘキシルメタアクリルアミド、N-ヒドロキシオクチルメタアクリルアミド等の水酸基含有のメタアクリルアミド類;例えば、ヒドロキシスチレン、ビニルアルコール等の水酸基とアルケニル基を有する単量体類等が挙げられるが、特にこれらに限定されるものではない。これらは、1種だけを用いてもよいし、あるいは、複数種を併用してもよい。シクロアルカン骨格および/またはシクロアルケン骨格を有するエチレン性不飽和化合物c-2は、シクロアルカン骨格および/またはシクロアルケン骨格と、1個以上のエチレン性不飽和二重結合を有する重合性官能基を有する化合物であり、2個以上の環構造を有するシクロアルケン骨格および/またはシクロアルケン骨格は環構造と環構造がアルキル基やエーテル基、エステル基などにより離れていてもよいし、ノルボルナンやノルボルネン,アダマンタン構造のようにシクロ環の橋かけ構造でもよいが、耐熱性に優れることよりノルボルナンやノルボルネン、アダマンタン骨格が好ましい。シクロアルカン骨格および/またはシクロアルケン骨格を有するエチレン性不飽和化合物c-2としては、より具体的に、例えば、メタアクリル酸シクロヘキシル、メタアクリル酸1-メチル-1-シクロペンチル、メタアクリル酸1-エチル-1-シクロペンチル、メタアクリル酸1-イソプロピル-1-シクロペンチル、メタアクリル酸1-メチル-1-シクロヘキシル、メタアクリル酸1-エチル-1-シクロヘキシル、メタアクリル酸1-イソプロピル-1-シクロヘキシル、メタアクリル酸1-エチル-1-シクロオクチル、メタアクリル酸ベンジル、メタアクリル酸iso-ボニル、メタアクリル酸フェニル、メタアクリル酸2-フェノキシエチル、メタアクリル酸2-オキソ-1,2-フェニルエチル、メタアクリル酸2-オキソ-1,2-ジフェニルエチル、メタアクリル酸1-ナフチル、メタアクリル酸2-ナフチル、メタアクリル酸1-ナフチルメチル、メタアクリル酸1-アントリル、メタアクリル酸2-アントリル、メタアクリル酸9-アントリル、メタアクリル酸9-アントリルメチル、メタアクリル酸2-メチルアダマンチル-2-イル、メタアクリル酸2-エチルアダマンチル-2-イル、メタアクリル酸2-n-プロピルアダマンチル-2-イル、メタアクリル酸2-イソプロピルアダマンチル-2-イル、メタアクリル酸1-アダマンタン-1-イル-1-メチルエチル、メタアクリル酸1-アダマンタン-1-イル-1-エチルエチル、メタアクリル酸1-アダマンタン-1-イル-1-メチルプロピル、メタアクリル酸1-アダマンタン-1-イル-1-エチルプロピル、メタアクリル酸-5-オキソ-4-オキサ-トリシクロ[4.2.1.03,7]ノナ-2-イル、メタアクリル酸-5-オキソ-4-オキサ-トリシクロ[5.2.1.03,8]デカ-2-イル、メタアクリル酸ジヒドロ-α-ターピニル、メタアクリル酸-6-オキソ-7-オキサ-ビシクロ[3.2.1]オクタ-2-イル、メタアクリル酸-7-オキソ-8-オキサ-ビシクロ[3.3.1]オクタ-2-イル等のメタアクリル酸環状エステル類;例えば、5-ビニルビシクロ2.2.1ヘプタ-2-エン、2,5-ビスノルボルナン、5-ビニル-2,3-オキシランノルボルナン、2-ビシクロ2.2.1ヘプタン、5-ビニルビシクロ2.2.1ヘプタ-2-エン、2-エテニリデンアダマンタン、3-アリルアダマンタン-1-オール、1-アリルアダマンタン等のアルケニル基含有の環状化合物類が挙げられる。また、例えば、芳香環構造が水添された水添ビスフェノールA等もエチレン性不飽和二重結合を有すれば、C-2に含まれる。これらは、1種だけを用いてもよいし、あるいは、複数種を併用してもよい。本発明の光重合性組成物において、上記したように、エチレン性不飽和化合物Cを含有する場合には、光重合性組成物100重量中、50重量以下で含有することができる。Cが50重量を超えると、未反応のエチレン性不飽和化合物Cが残留する場合があるため、重合率が向上せず、凝集力が向上せず、また臭気発生の可能性があるため、好ましくない。本発明において、前記の光重合性組成物に光重合開始剤Dを含有することによって、光硬化性接着剤組成物とすることができる。上記の光重合開始剤Dが、光照射によって酸性活性種を発生するAB-で表される塩であって、特に限定されないが、一般的にはオニウム塩が良く知られている。オニウム塩としてはルイス酸のジアゾニウム塩、ルイス酸のヨードニウム塩、ルイス酸のスルホニウム塩などが挙げられる。この陽イオンAが、芳香族ヨードニウムイオンおよび/または芳香族スルホニウムイオンであることが本発明では好ましい。光重合開始剤Dとしては、例えば、UVACURE1590ダイセルサイテック社製、CPI-110Pサンアプロ社製、などのスルホニウム塩やIRGACURE250チバスペシャルティケミカルズ社製、WPI-113和光純薬社製、Rp-2074ローディアジャパン社製等のヨードニウム塩が挙げられるが、これらに限定されるものではない。また、光重合開始剤Dとしては、光ラジカル重合開始剤を有する事も可能である。このような光ラジカル重合開始剤としては、例えば、イルガキュアー184,907,651,1700,1800,819,369,261、DAROCURTPOチバスペシャルティケミカルズ社製2,4,6トリメチルベンゾイルジフェニル-フォスフィンオキサイド、ダロキュア1173メルク社製、エザキュアーKIP150、TZT日本シイベルヘグナー社製、カヤキュアBMS、カヤキュアDMBI、日本化薬社製等が挙げられる。光重合開始剤Dの配合割合は、光重合性組成物100重量部に対して、0.5~20重量部であり、0.5~10重量部であることが好ましい。更に、上記、光重合開始剤Dの性能を向上させるために、光増感剤Eを併用しても良い。光増感剤としては、アントラセン系やベンゾフェノン系、チオキサントン系やペリレン、フェノチアジン、ローズベンガル等が挙げられる。本発明における光硬化性接着剤組成物は、更に酸化防止剤Fを含んでも良い。酸化防止剤Fを含むことによって、光硬化後の接着剤層の経時での着色を抑制することができる。酸化防止剤Fとしては、例えば、アデカスタブAO‐50、アデカスタブAO‐80旭電化工業製、などのフェノール系酸化防止剤や、IRGANOX‐PS‐800FDチバスペシャルティケミカルズ製、などのイオウ系酸化防止剤、TINUBIN622LD、TINUBIN144、TINUBIN765等のヒンダードアミン系の光安定剤等が挙げられるが、これらに限定されるものではない。酸化防止剤Fの配合割合は、重合性成分100重量部に対して、0~5重量部であり、0.01~3重量部であることが好ましい。本発明の光硬化性接着剤組成物は、実質的に有機溶剤を含まない。有機溶剤を全く含まないほうが好ましいが、光重合開始剤Dは重合性成分に難溶性のことが多い。そのため光重合開始剤Dを溶解するため少量の有機溶剤は含んでもよい。光硬化性接着剤組成物中の有機溶剤の含有量は5重量以内である。本発明の光硬化性接着剤組成物は、本発明の効果を損なわない範囲で有れば、重合性モノマーやオリゴマー、シランカップリング剤、重合禁止剤、軟化剤、染料、顔料、消泡剤、タッキファイヤ、可塑剤、充填剤および老化防止剤等の各種の公知の添加剤を、必要に応じて、本発明の効果を阻害しない範囲内で含むことができる。本発明における光硬化性接着剤組成物は、実質的に有機溶剤を含まないことが好ましく、23°Cにおける測定粘度は1~1500mPasであることが重要であり、好ましくは10~1300mPasであり、20~1000mPasであることがより好ましい。粘度が1500mPasより高いと保護フィルムに塗工した場合、0.1~6μmの薄膜塗工ができず、透過率等の光学的特性が悪化してしまう。一方、粘度が1mPasより低いと接着剤層の膜厚制御が困難になる。光硬化性接着剤組成物の粘度は、光重合性組成物の粘度で殆ど決定されるため、光重合性組成物の粘度を1~1500mPasの範囲で管理することにより、光硬化性接着剤組成物の粘度も管理が可能である。常法にしたがって適当な方法で光学フィルムに光硬化性接着剤組成物を塗工して、光学フィルムの上に光硬化性接着層を形成することができる。光硬化性接着層の厚さは、0.1~6μmの薄膜塗工であることが好ましく、0.1μm~3μmであることがより好ましい。0.1μm未満では十分な接着力が得られないことがあり、6μmを超えても接着力等の特性はそれ以上向上しない場合が多い。本発明の光硬化接着剤組成物を光学フィルム等に塗工する方法としては、特に制限は無く、マイヤーバー、アプリケーター、刷毛、スプレー、ローラー、グラビアコーター、ダイコーター、マイクログラビアコーター、リップコーター、コンマコーター、ナイフコーター、リバースコ-ター、スピンコーター等種々の塗工方法が挙げられるが、薄膜塗工が可能であれば、特に制限はない。本発明の光硬化性接着剤組成物は、さらに光学用光硬化性接着剤組成物として好適である。即ち、フィルム状基材である光学フィルムと該光学フィルムの少なくとも一方の面に位置する接着層とを具備する積層体の形成に使用されることが好ましい。本発明の光学フィルムの積層体は、以下のようにして得ることができる。フィルム状基材である光学フィルムの片面に光学用光硬化性接着剤組成物を塗工し、フ別の光学フィルムを光硬化性接着層の表面に積層したり、更にこの積層体の片面や両面に光学用光硬化性接着剤組成物を塗工し、更に別の光学フィルム、ガラス、あるいは光学成形体に積層したりすることによって、光学用積層体を得ることができる。光学用光硬化性接着剤組成物の光硬化反応は、光学用光硬化性接着剤組成物の塗工時、あるいは積層する際、さらには積層した後に活性エネルギー線を照射して進行するが、積層した後に活性エネルギー線を照射して光硬化反応を進めることが好ましい。ここで、光学用光硬化性接着剤組成物及び光学用積層体について一般的な説明をする。光硬化性接着剤組成物は、光学用積層体を形成するために用いられる。光学用積層体の基本的積層構成は、フィルム状基材/光硬化性接着層/フィルム状基材、あるいはフィルム状基材/光硬化性接着層/フィルム状基材/光硬化性接着層/フィルム状基材のようなシート状の両面感光硬化性接着積層体である。さらには、フィルム状基材/光硬化性接着層/フィルム状基材/光硬化性接着層/フィルム状基材/光硬化性接着層/フィルム状基材、ガラス、あるいは光学成形体のような多層の光学フィルムを光学部材に固定化した光学用積層体として使用される。フィルム状基材としては、セロハン、各種プラスチックフィルム、紙等のフィルム状基材が挙げられる。また、フィルム状基材としては、単層のものであってもよいし、複数の基材を積層してなる多層状態にあるものも用いることができる。フィルム状基材として使用される各種プラスチックフィルムとしては、各種プラスチックシートともいわれ、例えば、ポリビニルアルコールフィルムやトリアセチルセルロースフィルム、ポリプロピレン、ポリエチレン、ポリシクロオレフィン、エチレン-酢酸ビニル共重合体などのポリオレフィン系フィルム、ポリエチレンテレフタレートやポリブチレンテレフタレートなどのポリエステル系フィルム、ポリカーボネート系フィルム、ポリノルボルネン系フィルム、ポリアリレート系フィルム、アクリル系フィルム、ポリフェニレンサルファイド系フィルム、ポリスチレン系フィルム、ビニル系フィルム、ポリアミド系フィルム、ポリイミド系フィルム、オキシラン系フィルムなどが挙げられる。本発明における光学用積層体としては、上記の各種プラスチックフィルムのうち、主に光学用途にて用いられる光学フィルムが好適に使用される。光学フィルムとしては、上記プラスチックフィルムに特殊な処理を施されたものであり、光学的機能光透過、光拡散、集光、屈折、散乱、HAZE等の諸機能を有するものが光学フィルムと称されている。これらの光学フィルムは単独で、または数種の光学フィルムを接着剤で多層に積層されて光学用積層体として使用される。例えば、偏光フィルム、位相差フィルム、楕円偏光フィルム、反射防止フィルム、光拡散フィルム、輝度向上フィルム、プリズムフィルムプリズムシートともいう、導光フィルム導光板ともいう等が挙げられる。偏光フィルムは、偏光板とも呼ばれ、ポリビニルアルコール系偏光子の両面を2枚のアセチルセルロース系フィルムであるトリアセチルセルロース系保護フィルム以下、TACフィルムというや、ポリビニルアルコール系偏光子の片面や両面をノルボルネン系フィルムであるシクロオレフィ系フィルム、アクリル系フィルム、ポリカーボネート系フィルム等で挟んだ多層構造のシート状の光学用積層体である。本発明の光硬化性接着剤組成物を使用した光学フィルムの積層体は、液晶表示装置、PDPモジュール、タッチパネルモジュール、有機ELモジュール等のガラス板や上記の各種プラスチックフィルムに貼着して光学用積層体として使用されることが好ましい。本発明の偏光板は、より具体的には、以下のようにして得ることができる。I第1の保護フィルムの一方の面に、光硬化性接着剤組成物を塗工し、第1の硬化性接着剤層2’を形成し、第2の保護フィルムの一方の面に、光硬化性接着剤組成物を塗工し、第2の光硬化性接着剤層を形成し、次いで、ポリビニルアルコール系偏光子の各面に、第1の光硬化性接着剤層及び第2の硬化性接着剤層を、同時に/または順番に重ね合わせた後、活性エネルギー線を照射し、第1の硬化性接着剤層及び第2の光硬化性接着剤層を硬化することによって製造する方法。IIポリビニルアルコール系偏光子の一方の面に、光硬化性接着剤組成物を塗工し、第1の光硬化性接着剤層を形成し、形成された第1の光硬化性接着剤層の表面を第1の保護フィルムで覆い、次いでポリビニルアルコール系偏光子の他方の面に、光硬化性接着剤組成物を塗工し、第2の光硬化性接着剤層を形成し、形成された第2の光硬化性接着剤層の表面を第2の保護フィルムで覆い、活性エネルギー線を照射し、第1の光硬化性接着剤層及び第2の光硬化性接着剤層を硬化することによって製造する方法。III第1の保護フィルムとポリビニルアルコール系偏光子を重ねた端部および、ポリビニルアルコール系偏光子の第1の保護フィルムがない面に重ねた第2の保護フィルムの端部に光硬化性接着剤組成物をたらした後、ロールの間を通過させ各層間に接着剤を広げる。次に活性エネルギー線を照射し、光硬化性接着剤組成物を硬化させることによって製造する方法等があるが、特に限定するものではない。以下に、本発明の具体的な実施例を比較例と併せて説明するが、本発明は、下記実施例に限定されない。また、下記実施例および比較例中、部およびは、それぞれ重量部および重量を表す。[配合例1~27]酸素濃度が10以下に置換された遮光された300ccのマヨネーズ瓶に、三員環状のオキシラン化合物A、二個以上の酸素原子を有する四員環以上の環状化合物B、及び光重合開始剤Dを表1に示す比率で仕込み、エアモーターにて十分に攪拌を行い、十分に脱泡を行った後、配合例に示す光硬化性接着剤組成物を得た。表1に示した配合例の光硬化性接着剤組成物について、溶液外観、粘度を以下の方法に従って求め、結果を表2に示した。《外観》各配合例で得られた光硬化性接着剤組成物の液体外観を目視にて評価した。《粘度》各配合例で得られた光硬化性接着剤組成物を23°Cの雰囲気下でE型粘度計東機産業社製TV-22にて、約1.2mlを測定用試料とし、回転速度100~0.5rpm、1分間回転の条件で測定し、溶液粘度mPasとした。本発明において、三員環状のオキシラン化合物A、二個以上の酸素原子を有する四員環以上の環状化合物B、エチレン性不飽和化合物C、光重合開始剤D、増感剤E、及び酸化防止剤Fの代表例として、例示化合物は以下の表1に具体的に示すが、これらに限られるものではない。尚、例示化合物の表記として、EX141a-1:フェノキシメチルオキソランナガセケムテック社製、EX212a-2:1,6-ヘキシレングリコキシメチルジオキシランナガセケムテック社製、2021Pa-2:3,4-オキシランシクロヘキシルメチル-3,4-オキシランシクロヘキサンカルボキシレートダイセル化学工業社製、JER828a-12:ビスフェノールA型オキシラン樹脂三菱化学社製、EX201a-12:レゾルシノイロキシメチルジオキシランナガセケムテック社製、EX121a-3:2-エチルヘキシノイルメチルオキシラン、PLb-1:β-プロピオラクトン、BLb-1:γ-ブチロラクトン、ECb-2:エチレンカーボネート、PCb-2:プロピレンカーボネート、13DOLb-3:1,3-ジオキソラン、MEDOLb-3:メチルアクリレート、14DOXb-4:1,4-ジオキサン、13DOXOb-4:1,3-ジオキサン-2-オン、4HBAc-1:アクリル酸4-ヒドロキシブチル、IBOAc-2:アクリル酸イソボニル、CP110PD:pフェニルチオフェニルジフェニルスルホニウムPF6塩、IRG250:IRGACURE250チバスペシャルティケミカルズ社製、DET-XE:2,4-ジエチルチオキサントン、AO-50F:ステアリルβプロピオネートを示す。[実施例1]配合例1で得られた光硬化性接着剤組成物を使用して、以下の積層体を作成した。保護フィルム1として、富士フィルム社製の紫外線吸収剤含有トリアセチルセルロース系フィルム:商品名フジタック:80μmを用い、保護フィルム2として、富士フィルムビジネスサプライ社製の紫外線吸収剤を含有しないトリアセチルセルロース系フィルム:商品名TAC50μ厚み50μmを使用し、それぞれその表面に300Wmin/m2の放電量でコロナ処理を行い、表面処理後1時間以内に、配合例1に示す光硬化性接着剤組成物をワイヤーバーコーターを用いて膜厚4μmとなるように塗工し、光硬化性接着剤層を形成し、前記光硬化性接着剤層との間に上記のポリビニルアルコール系偏光子を挟み、保護フィルム1/硬化性接着剤層/PVA系偏光子/硬化性接着剤層/保護フィルム2からなる積層体を得た。保護フィルム1がブリキ板に接するように、この積層体の四方をセロハンテープで固定し、ブリキ板に固定した。UV照射装置東芝社製高圧水銀灯で最大照度300mW/cm2、積算光量300mJ/cm2の紫外線を保護フィルム2側から照射して、偏光板を作製した。[比較例1]実施例1で光硬化性接着剤組成物配合例1の代わりに、二個以上の酸素原子を有する四員環以上の環状化合物Bを使用しない配合例20に示す光硬化性接着剤組成物に変更した以外は、実施例1と同様にして偏光板を作製した。[比較例2]実施例1で光硬化性接着剤組成物配合例1の代わりに、三員環状のオキシラン化合物Aを使用しない配合例27に示す光硬化性接着剤組成物に変更した以外は、実施例1と同様にして偏光板を作製した。[実施例2~25]実施例1で光硬化性接着剤組成物配合例1の代わりに、表1に示すように配合例2~19、21~27に変更した以外は、実施例1と同様にして偏光板を作製した。[実施例26~28]実施例3で使用した保護フィルム2を、日本ゼオン社製のノルボルネン系フィルム商品名ゼオノアZF-14:100μmに実施例26、三菱レイヨン社製のアクリル系フィルム商品名HDB-002:50μmに実施例27、カネカ社製のポリカーボネート系フィルム商品名R-140:43μmに実施例28、それぞれ変更した以外は、実施例1と同様にして偏光板を得、同様に評価した。[実施例29~31]実施例3で使用した保護フィルム1を、東セロ社製のポリプロピレン系フィルム商品名OPU-1:50μmに実施例29、東セロ社製のポリエチレン系フィルム商品名TUX-HZ:50μmに実施例30、ユニチカ社製のポリエステル系フィルム商品名エンブレットS:50μmに実施例31、それぞれ変更した以外は、実施例1と同様にして偏光板を得、同様に評価した。実施例、比較例で得られた積層体偏光板について、剥離強度、ゲル分率、打ち抜き加工性、及び耐湿熱性を以下の方法に従って求め、結果を表3に示した。《剥離強度》接着力は、JISK6854-4接着剤-剥離接着強さ試験方法-第4部:浮動ローラー法に準拠して測定した。即ち、得られた偏光板を、25mm×150mmのサイズにカッターを用いて裁断して測定用サンプルとした。サンプルを両面粘着テープ東洋インキ製造株式会社製DF8712Sを使用して、ラミネータを用いて金属板上に貼り付けて、偏光板と金属板との測定用の積層体を得た。測定用の積層体の偏光板には、保護フィルムと偏光子の間に予め剥離のキッカケを設けておき、この測定用の積層体を23°C、相対湿度50の条件下で、300mm/分の速度で引き剥がし、剥離力とした。この際、ポリビニルアルコール系偏光子と保護フィルム1、及びポリビニルアルコール系偏光子と保護フィルム2との双方の剥離力を測定した。この剥離力を接着力として4段階で評価した。◎:剥離不可、あるいは偏光板破壊○:剥離力が2.0N/25mm以上~5.0N/25mm未満。△:剥離力が1.0N/25mm以上~2.0N/25mm未満。×:剥離力が1.0N/25mm未満。《ゲル分率》コロナ処理を施していない日本ゼオン社製のノルボルネン系フィルム商品名ゼオノアZF-14:100μmに、配合例1に示す光硬化性接着剤組成物を、ワイヤーバーコーターを用いて膜厚20~25μmとなるように塗工し、光硬化性接着剤層を形成した。さらに光硬化性接着剤層の上にコロナ処理を施していないゼオノアZF-14を重ね、3層からなる積層体を得た後、UV照射装置東芝社製高圧水銀灯で最大照度300mW/cm2、積算光量300mJ/cm2の紫外線を照射し光硬化性接着剤層を硬化させた。3層からなる積層体のゼオノアZF-14を剥離し接着剤層を得た。接着剤層の重量を測定した後重量1を金属メッシュと金属メッシュの間に挟み接着剤層同士が重ならないようにし、メチルエチルケトンMEK中で3時間還流した。さらに80°C-30分乾燥し、接着剤層の重量を測定した重量2。下記式よりゲル分率を求め、3段階評価した。ゲル分率={1-重量1-重量2/重量1}×100○:ゲル分率が90以上△:ゲル分率が80以上~90未満×:ゲル分率が80未満《打ち抜き加工性》ダンベル社製の100mm×100mmの刃を用い、作製した偏光板を保護フィルム1側から打ち抜いた。打ち抜いた偏光板の、周辺の剥離距離を定規で測定し、以下の4段階で評価した。◎:0mm○:1mm以下△:1~3mm×:3mm以上《耐湿熱性》各実施例、比較例で得られた偏光板を、50mm×40mmの大きさに裁断し、60°C-90RHの条件下で1000時間暴露した。暴露後偏光板の端部の剥がれの有無を目視にて、以下の3段階で評価をした。○:剥がれが全く無し△:1mm未満の剥がれあり×:1mm以上の剥がれあり本発明の光硬化性接着剤組成物は、表3に示すように、実施例1~10、13~19、26~31では、若干粘度が高いが、特に問題無い。三員環状のオキシラン化合物Aのうち、全く芳香環を含有しない実施例20~22は光硬化性接着剤組成物の硬化塗膜が若干柔らかいため、耐湿熱性に難があるが、特に問題は無い。また、芳香環を含まず、かつ、三員環状のオキシラン環が一つしか有しない実施例24は、ゲル分率、打ち抜き加工性、及び耐湿熱性に難があるが、特に問題は無い。このように、いずれの実施例でも、粘度が1500mPas以下であり、接着力、打ち抜き加工性、湿熱耐性に優れた偏光板を形成することがわかる。これに対して、二個以上の酸素原子を有する四員環以上の環状化合物Bを含有しない比較例1では、粘度が1600mPasと高く、さらにゲル分率が低く硬化性が悪いため打ち抜き加工性、湿熱耐性に劣ることがわかる。また、比較例2では、三員環状のオキシラン化合物Aを有しないため、光硬化性が不十分となり、接着力、ゲル分率、打ち抜き加工性及び耐湿熱性のいずれも劣ることがわかる。"